ЭМАЛЕВОЕ ПОКРЫТИЕ
ENAMEL COATING

Изобретение касается составов эмалевых покрытий для нанесения на изделия из сплавов на основе серебра.
2
2
3
2
3
2
2
Известно эмалевое покрытие, содержащее, мас.%: PbO 40,0-50,0; KO 5,0-8,0; ZnO 0,4-1,0; BO 4,0-6,0; SbO 0,01-0,1; Ag 0,05-1,0; NaO 2,0-4,0; SiO - остальное [1]. Такое эмалевое покрытие в большом количестве содержит токсичный компонент PbO.
Задача изобретения состоит в получении экологически безопасного эмалевого покрытия, пригодного для нанесения на поверхность изделий из сплавов на основе серебра.
2
2
3
2
2
2
2
3
2
2
Технический результат достигается тем, что в эмалевом покрытии, содержащем KO, ZnO, BO, Ag, NaO, SiO, компоненты находятся при следующем соотношении, мас.%: KO 11,0-13,0; ZnO 11,0-13,0; BO 7,0-8,0; Ag 0,05-1,0; NaO 0,5-1,0; SiO 65,5-68,0.
В таблице приведены составы эмалевого покрытия.
Компоненты
Состав, мас.%
1
2
3
K<sub>2</sub>O
11,0
12,0
13,0
ZnO
11,0
12,0
13,0
B<sub>2</sub>O<sub>3</sub>
8,0
7>5
7,0
Ag
1,0
0,05
1,0
Na<sub>2</sub>O
1,0
0,75
0,5
SiO<sub>2</sub>
68,0
67,7
65,5
Варку фритты эмалевого покрытия осуществляют при температуре 1350-1400°C. Расплав гранулируют в воду. Гранулы размалывают мокрым способом до прохождения через сетку 0056. Полученный шликер с влажностью 45-50% наносят (напыляют) на подготовленную поверхность изделий из сплавов на основе серебра и закрепляют оплавлением. Эмалевое покрытие является экологически безопасным.
Источник информации
1. А.с. СССР №990702, 1983.